(57)【要約】【課題】従来の発光装置よりも太陽光に近い演色性に優れた光を発する発光装置を提供する。【解決手段】本発明の一態様に係る発光装置１は、４１０ｎｍ以上４２５ｎｍ以下の波長範囲にピーク波長を有する光を発する発光素子１２と、発光素子１２の発する光のピーク波長よりも長波長側にピークを有する蛍光を発する蛍光体１５と、を有し、蛍光体１５の蛍光の平均演色性評価数Ｒａが９５以上であり、発光素子１２の光と蛍光体１５の蛍光の混合光の平均演色性評価数Ｒａが蛍光体１５の蛍光の平均演色性評価数Ｒａよりも高く、混合光の演色性評価数Ｒｆが９６以上である。【選択図】図１
2018093161.tif 000002
【特許請求の範囲】
【請求項１】
４１０ｎｍ以上４２５ｎｍ以下の波長範囲にピーク波長を有する光を発する発光素子と、
前記発光素子の発する光のピーク波長よりも長波長側にピークを有する蛍光を発する蛍光体と、
を有し、
前記蛍光体の蛍光の平均演色性評価数Ｒａが９５以上であり、
前記発光素子の光と前記蛍光体の蛍光の混合光の平均演色性評価数Ｒａが前記蛍光体の蛍光の平均演色性評価数Ｒａよりも高く、
前記混合光の演色性評価数Ｒｆが９６以上である、
発光装置。
【請求項２】
４１４ｎｍ以上４２１ｎｍ以下の波長範囲にピーク波長を有する光を発する発光素子と、
前記発光素子の発する光のピーク波長よりも長波長側にピークを有する蛍光を発する蛍光体と、
を有し、
前記発光素子の光と前記蛍光体の蛍光の混合光の平均演色性評価数Ｒａが前記蛍光体の蛍光の平均演色性評価数Ｒａよりも高く、
前記混合光の平均演色性評価数Ｒａ及び演色性評価数Ｒｆが９７以上である、
発光装置。
【請求項３】
前記混合光の演色性評価数Ｒｇが９８以上かつ１０２以下である、
請求項１又は２に記載の発光装置。
【請求項４】
前記混合光の特殊演色性評価数Ｒ９が９０以上である、
請求項１〜３のいずれか１項に記載の発光装置。
【請求項５】
前記蛍光体が、異なる４種の蛍光体から構成される、
請求項１〜４のいずれか１項に記載の発光装置。
【発明の詳細な説明】
【技術分野】
【０００１】
本発明は、発光装置に関する。
【背景技術】
【０００２】
従来、４００ｎｍ以上４６０ｎｍ以下の波長範囲に発光ピークを有する発光素子と蛍光体とを有し、発光素子からの光と蛍光体の蛍光との混色光を発する発光装置であって、混色光の平均演色性評価数Ｒａが８５より大きく、特殊演色性評価数Ｒ９（赤色）が５０より大きい発光装置が知られている（例えば、特許文献１参照）。
【０００３】
また、従来、近紫外乃至青色領域にピーク発光波長を有する光を放射する発光素子と蛍光体とを有し、平均演色評価数Ｒａが９０≦Ｒａ≦９７である発光装置が知られている（例えば、特許文献２参照）。
【０００４】
ここで、平均演色性評価数Ｒａ、特殊演色性評価数Ｒ９は、日本工業規格に定められた光源の演色性評価方法（ＪＩＳ  Ｚ  ８７２６：１９９０）に用いられる演色性を数値として評価するためのパラメータである。これらの数値が１００に近いほど基準光（太陽光等）に近いことになる。
【先行技術文献】
【特許文献】
【０００５】
【特許文献１】特開２０１６−１１１１９０号公報
【特許文献２】特開２０１６−１５７９６５号公報
【発明の概要】
【発明が解決しようとする課題】
【０００６】
本発明の目的は、従来の発光装置よりも太陽光に近い演色性に優れた光を発する発光装置を提供することにある。
【課題を解決するための手段】
【０００７】
本発明の一態様は、上記目的を達成するために、下記［１］〜［５］の発光装置を提供する。
【０００８】
［１］４１０ｎｍ以上４２５ｎｍ以下の波長範囲にピーク波長を有する光を発する発光素子と、前記発光素子の発する光のピーク波長よりも長波長側にピークを有する蛍光を発する蛍光体と、を有し、前記蛍光体の蛍光の平均演色性評価数Ｒａが９５以上であり、前記発光素子の光と前記蛍光体の蛍光の混合光の平均演色性評価数Ｒａが前記蛍光体の蛍光の平均演色性評価数Ｒａよりも高く、前記混合光の演色性評価数Ｒｆが９６以上である、発光装置。
【０００９】
［２］４１４ｎｍ以上４２１ｎｍ以下の波長範囲にピーク波長を有する光を発する発光素子と、前記発光素子の発する光のピーク波長よりも長波長側にピークを有する蛍光を発する蛍光体と、を有し、前記発光素子の光と前記蛍光体の蛍光の混合光の平均演色性評価数Ｒａが前記蛍光体の蛍光の平均演色性評価数Ｒａよりも高く、前記混合光の平均演色性評価数Ｒａ及び演色性評価数Ｒｆが９７以上である、発光装置。
【００１０】
［３］前記混合光の演色性評価数Ｒｇが９８以上かつ１０２以下である、上記［１］又は［２］に記載の発光装置。
【００１１】
［４］前記混合光の特殊演色性評価数Ｒ９が９０以上である、上記［１］〜［３］のいずれか１項に記載の発光装置。
【００１２】
［５］前記蛍光体が、異なる４種の蛍光体から構成される、上記［１］〜［４］のいずれか１項に記載の発光装置。
【発明の効果】
【００１３】
本発明によれば、従来の発光装置よりも太陽光に近い演色性に優れた光を発する発光装置を提供することができる。
【図面の簡単な説明】
【００１４】
【図１】図１は、実施の形態に係る発光装置１の垂直断面図である。
【図２】図２は、発光素子の発する光と蛍光体の発する蛍光の混合光のスペクトルの例を示す。
【図３】図３（ａ）、（ｂ）、（ｃ）は、発光素子の発する光と蛍光体の発する蛍光の混合光のスペクトルの例として、それぞれ蛍光体の励起波長が３９５ｎｍ、４１６ｎｍ、４３０ｎｍであるときのスペクトルを示す。
【図４】図４（ａ）、（ｂ）、（ｃ）は、表１、２の平均演色評価数Ｒａ、特殊演色性評価数Ｒ９、及び演色性評価数Ｒｆ、Ｒｇをプロットしたグラフである。
【図５】図５は、実施例２に係るＦＣ−ＣＯＢ型の発光装置の垂直断面図である。
【図６】図６（ａ）は、実施例２に係る３種のＳＭＤ型の発光装置（試料１〜３）の発光スペクトルを示す。図６（ｂ）は、実施例２に係る３種のＦＣ−ＣＯＢ型の発光装置（試料４〜６）の発光スペクトルを示す。
【図７】図７は、実施例３に係るＦＵ−ＣＯＢ型の発光装置の垂直断面図である。
【図８】図８（ａ）は、実施例３に係る２種のＳＭＤ型の発光装置（試料７、８）の発光スペクトルを示す。図８（ｂ）は、実施例３に係る３種のＦＵ−ＣＯＢ型の発光装置（試料９〜１１）の発光スペクトルを示す。
【発明を実施するための形態】
【００１５】
〔実施の形態〕
（発光装置の構成）
図１は、実施の形態に係る発光装置１の垂直断面図である。発光装置１は、凹部１０ａを有するケース１０と、凹部１０ａの底部に露出するようにケース１０に含まれるリードフレーム１１と、リードフレーム１１上に搭載された発光素子１２と、リードフレーム１１と発光素子１２の電極を電気的に接続するボンディングワイヤー１３と、凹部１０ａ内に充填され、発光素子１２を封止する封止樹脂１４と、封止樹脂１４中に含まれる粒子状の蛍光体１５とを有する。
【００１６】
ケース１０は、例えば、ポリフタルアミド樹脂、ＬＣＰ（Liquid Crystal Polymer）、ＰＣＴ（Polycyclohexylene Dimethylene Terephalate）等の熱可塑性樹脂、シリコーン樹脂、変性シリコーン樹脂、エポキシ樹脂、変性エポキシ樹脂等の熱硬化性樹脂からなり、射出成形又はトランスファー成形により形成される。ケース１０は、光反射率を向上させるための二酸化チタン等からなる光反射粒子を含んでもよい。
【００１７】
リードフレーム１１は、例えば、全体またはその表面がＡｇ、Ｃｕ、Ａｌ等の導電材料からなる。
【００１８】
発光素子１２は、典型的にはＬＥＤ素子やレーザーダイオード素子である。図１に示される例では、発光素子１２はボンディングワイヤー１３によりリードフレーム１１に接続されるフェイスアップ型の素子であるが、フェイスダウン型の素子であってもよいし、導電バンプ等のボンディングワイヤー以外の接続部材によってリードフレームに接続されてもよい。
【００１９】
封止樹脂１４は、例えば、シリコーン系樹脂やエポキシ系樹脂等の樹脂材料からなる。
【００２０】
蛍光体１５は、発光素子１２の発する光を励起源として蛍光を発する蛍光体である。蛍光体１５は、発光装置１が発する光の演色性を高めるため、複数種の蛍光体から構成されることが好ましい。
【００２１】
例えば、蛍光体１５は、発光ピーク波長が４５４ｎｍであるＳｒ10（ＰＯ4）6Ｃｌ2：Ｅｕ2+、発光ピーク波長が４７３ｎｍであるＳｒ10（ＰＯ4）6Ｃｌ2：Ｅｕ2+、発光ピーク波長が５４４ｎｍであるＳｉ6-zＡｌzＯzＮ8-z：Ｅｕ2+、発光ピーク波長が５９４ｎｍであるＣａ−Ｓｉ12-(m+n)Ａｌm+nＯnＮ16-n、及び発光ピーク波長が６３９ｎｍであるＣａＡｌＳｉ（Ｏ，Ｎ）3：Ｅｕ2+から構成される。
【００２２】
また、例えば、上記の蛍光体１５を構成する蛍光体について、Ｓｒ10（ＰＯ4）6Ｃｌ2：Ｅｕ2+をＢａＭｇＡｌ10Ｏ17：Ｅｕ2+又はＬａＡｌ（Ｓｉ6-zＡｌ3）Ｎ10-zＯz：Ｃｅ3+に、Ｓｉ6-zＡｌzＯzＮ8-z：Ｅｕ2+又はＣａ−Ｓｉ12-(m+n)Ａｌm+nＯnＮ16-nを（Ｂａ，Ｓｒ，Ｃａ）2ＳｉＯ4：Ｅｕ2+に、ＣａＡｌＳｉ（Ｏ，Ｎ）3：Ｅｕ2+を（Ｃａ，Ｓｒ）ＡｌＳｉＮ3：Ｅｕ2+に、それぞれ置き換えてもよい。
【００２３】
蛍光体１５を構成する蛍光体の組み合わせやそれらの濃度比は、発光装置１が発する光の演色性が後述の基準を満たすように調整される。
【００２４】
また、蛍光体１５は、封止樹脂１４中に分散していてもよいし、ケース１０の凹部１０ａの底に沈降していてもよい。
【００２５】
図２は、発光素子１２の発する光と蛍光体１５の発する蛍光の混合光のスペクトルの例を示す。
【００２６】
図２のスペクトルにおける４１６ｎｍのピークは発光素子１２としての紫色ＬＥＤの発する光によるものであり、その他のより長波長側のピークは蛍光体１５を構成する４種の蛍光体の発する蛍光によるものである。
【００２７】
ここで、図２に示されるように、発光素子１２の発する光のピークの分光放射束、蛍光体１５の発する蛍光の最も波長の短いピークの分光放射束、発光素子１２の発する光のピークと蛍光体１５の発する蛍光の最も波長の短いピークとの間に形成される谷の分光放射束をそれぞれI１、I２、I３とする。
【００２８】
I１とI３の比の値であるI１／I３、及びI２とI３の比の値であるI２／I３が小さいほど、発光素子１２の光と蛍光体１５の蛍光の混合光のスペクトルにおける、発光素子１２の発する光のピークと蛍光体１５の発する蛍光の最も波長の短いピークとの間に形成される谷が浅く、太陽光のスペクトルに近くなる。
【００２９】
本実施の形態に係る発光装置１の一態様は、４０５ｎｍ以上４２５ｎｍ以下の波長範囲にピーク波長を有する光を発する発光素子１２と、発光素子１２の発する光のピーク波長よりも長波長側にピークを有する蛍光を発する蛍光体１５と、を有し、１．５５≦I１／I３≦７．００及び１．２０≦I２／I３≦５．５０を満たし、色温度が５０００〜６５００Ｋの光を基準光としたときの発光素子１２の光と蛍光体１５の蛍光の混合光の平均演色性評価数Ｒａが９６以上である。５０００〜６５００Ｋは、朝から午後３時程度までの太陽光の色温度に相当する。
【００３０】
本実施の形態に係る発光装置１の他の態様は、４１０ｎｍ以上４２５ｎｍ以下の波長範囲にピーク波長を有する光を発する発光素子１２と、発光素子１２の発する光のピーク波長よりも長波長側にピークを有する蛍光を発する蛍光体１５と、を有し、蛍光体１５の蛍光の平均演色性評価数Ｒａが９５以上であり、発光素子１２の光と蛍光体１５の蛍光の混合光の平均演色性評価数Ｒａが蛍光体１５の蛍光の平均演色性評価数Ｒａよりも高く、混合光の演色性評価数Ｒｆが９６以上である。ここで、蛍光体の蛍光の平均演色性評価数Ｒａ、混合光の平均演色性評価数Ｒａ、Ｒｆは、色温度が５０００〜６５００Ｋの光を基準光としたときの評価数である。
【００３１】
本実施の形態に係る発光装置１の他の態様は、４１４ｎｍ以上４２１ｎｍ以下の波長範囲にピーク波長を有する光を発する発光素子１２と、発光素子１２の発する光のピーク波長よりも長波長側にピークを有する蛍光を発する蛍光体１５と、を有し、発光素子１２の光と蛍光体１５の蛍光の混合光の平均演色性評価数Ｒａが蛍光体１５の蛍光の平均演色性評価数Ｒａよりも高く、混合光の演色性評価数Ｒａ及び演色性評価数Ｒｆが９７以上である。ここで、蛍光体の蛍光の平均演色性評価数Ｒａ、混合光の平均演色性評価数Ｒａ、Ｒｆは、色温度が５０００〜６５００Ｋの光を基準光としたときの評価数である。
【００３２】
また、上記の発光素子１２の光と蛍光体１５の蛍光の混合光の演色性評価数Ｒｇが９８以上かつ１０２以下であることが好ましい。また、上記の発光素子１２の光と蛍光体１５の蛍光の混合光の特殊演色性評価数Ｒ９が９０以上であることが好ましい。
【００３３】
上記の演色性評価数Ｒｆ、Ｒｇは、北米照明学会（ＩＥＳ）によって定められた光の演色性の新しい評価方法「ＴＭ−３０−１５」において用いられる演色性評価数である。
【００３４】
Ｒｆは色の忠実度を表すパラメータであり、９９種の色についての試験により得られるため、平均演色評価数Ｒａよりも高い精度で色の忠実度を評価することができる。Ｒｆの上限は１００であり、１００に近いほどテスト光の色が基準光（太陽光等）の色に近いことを示す。
【００３５】
Ｒｇは従来の評価方法にはなかった色の鮮やかさを表すパラメータである。Ｒｇが１００に近いほど、テスト光の色の鮮やかさが基準光（太陽光等）の色の鮮やかさに近いことを示す。Ｒｇは１００より小さい値も大きい値もとり得る。
【００３６】
なお、発光装置１の構成は、発光素子１２と蛍光体１５を有するものであれば、上述の図１に示される構成に限られない。
【００３７】
（実施の形態の効果）
上記の実施の形態によれば、平均演色評価数Ｒａ、特殊演色性評価数Ｒ９、及び演色性評価数Ｒｆ、Ｒｇ等の値が高く、太陽光に近い演色性に優れた光を発する発光装置を提供することができる。
【実施例１】
【００３８】
演色性が高くなる発光装置１の構成を求めるためのシミュレーションの結果を以下に示す。
【００３９】
このシミュレーションにおいては、蛍光体１５として、発光ピーク波長が４５４ｎｍであるＳｒ10（ＰＯ4）6Ｃｌ2：Ｅｕ2+、発光ピーク波長が４７３ｎｍであるＳｒ10（ＰＯ4）6Ｃｌ2：Ｅｕ2+、発光ピーク波長が５４４ｎｍであるＳｉ6-zＡｌzＯzＮ8-z：Ｅｕ2+、発光ピーク波長が５９４ｎｍであるＣａ−Ｓｉ12-(m+n)Ａｌm+nＯnＮ16-n、及び発光ピーク波長が６３９ｎｍであるＣａＡｌＳｉ（Ｏ，Ｎ）3：Ｅｕ2+を用いた。
【００４０】
そして、発光素子１２の発する光の波長、すなわち蛍光体１５の励起波長を３８５ｎｍから４３０ｎｍまで変化させて、発光素子１２の光と蛍光体１５の蛍光の混合光（以下、混合光と呼ぶ）のスペクトルから、励起波長ごとの平均演色評価数Ｒａ、特殊演色性評価数Ｒ９、及び演色性評価数Ｒｆ、Ｒｇの値を算出した。
【００４１】
図３（ａ）、（ｂ）、（ｃ）は、混合光のスペクトルの例として、それぞれ蛍光体１５の励起波長が３９５ｎｍ、４１６ｎｍ、４３０ｎｍであるときのスペクトルを示す。図３（ａ）、（ｂ）、（ｃ）は、発光素子１２の発する光の波長と蛍光体１５の蛍光の波長が近付くほど、混合光のスペクトルにおける、発光素子１２の発する光のピークと蛍光体１５の発する蛍光の最も波長の短いピークとの間に形成される谷が浅くなることを示している。
【００４２】
以下の表１、２に、シミュレーションにより算出した、励起波長ごとの混合光のスペクトルの分光放射束比I１／I３、I２／I３、混合光の平均演色評価数Ｒａ、特殊演色性評価数Ｒ９、及び演色性評価数Ｒｆ、Ｒｇの値を示す。
【００４３】
表１、２の「励起波長」は発光素子１２の発する光の波長を意味し、「蛍光体のみ」は、蛍光体１５の蛍光のスペクトルのみをシミュレーションに用いたことを意味し、「ＣＣＴ」は、相関色温度（Correlated Color Temperature）を意味する。
【００４４】
【表１】
2018093161.tif 000003
【００４５】
【表２】
2018093161.tif 000004
【００４６】
図４（ａ）は、表１、２の混合光の平均演色評価数Ｒａをプロットしたグラフである。励起波長が３８５ｎｍ以上かつ４２５ｎｍ以下の範囲で混合光の平均演色評価数Ｒａが９５以上となり、励起波長が４０５ｎｍ以上かつ４２５ｎｍ以下の範囲で混合光の平均演色評価数Ｒａが９６以上となり、励起波長が４１４ｎｍ以上かつ４２１ｎｍ以下の範囲で混合光の平均演色評価数Ｒａが９７以上となっている。
【００４７】
また、蛍光体１５の蛍光のみの平均演色性評価数Ｒａが９５であることから、混合光の平均演色性評価数Ｒａが蛍光体１５の蛍光の平均演色性評価数Ｒａよりも高くなるのは、励起波長が４０５ｎｍ以上かつ４２５ｎｍ以下の範囲にあるときである。
【００４８】
図４（ｂ）は、表１、２の混合光の特殊演色性評価数Ｒ９をプロットしたグラフである。励起波長が４１０ｎｍ以上かつ４２５ｎｍ以下の範囲で混合光の平均演色評価数Ｒ９が９０以上となっている。
【００４９】
図４（ｃ）は、表１、２の混合光の演色性評価数Ｒｆ、Ｒｇをプロットしたグラフである。励起波長が４１０ｎｍ以上かつ４２５ｎｍ以下の範囲で混合光の平均演色評価数Ｒｆが９６以上となり、励起波長が４１１ｎｍ以上かつ４２１ｎｍ以下の範囲で混合光の平均演色評価数Ｒｆが９７以上となっている。また、励起波長が４０５ｎｍ以上かつ４２３ｎｍ以下の範囲で混合光の平均演色評価数Ｒｇが９８以上かつ１０２以下となっている。
【００５０】
また、表１、２によれば、およそ１．５５≦I１／I３≦７．００及び１．２０≦I２／I３≦５．５０が満たされるときに、混合光の平均演色評価数Ｒａが９６以上となることがわかる。
【実施例２】
【００５１】
実施例１のシミュレーション結果に基づいて形成した、演色性に優れた光を発する発光装置の例を示す。本実施例においては、６種の蛍光体を有する発光装置を製造して発光スペクトルを測定し、色温度、平均演色評価数Ｒａ、演色性評価数Ｒｆ、Ｒｇを導出した。
【００５２】
本実施例においては、図１に示される構成を有する表面実装型（ＳＭＤ型）の発光装置１と、フリップチップ型の発光素子が実装されたチップオンボード型（ＦＣ−ＣＯＢ型）の発光装置１ａを製造し、それぞれについて発光スペクトルの測定を行った。
【００５３】
図５は、実施例２に係るＦＣ−ＣＯＢ型の発光装置１ａの垂直断面図である。発光装置１ａは、配線基板２０と、配線基板２０の表面に設置された複数の発光素子２５と、発光素子２５の表面を覆う蛍光体層２７と、蛍光体層２７の表面を覆う封止材２９とを有する。
【００５４】
配線基板２０の表面には配線２１、裏面には導通パターン２２及び放熱用の放熱パターン２３が設けられ、配線２１と導通パターン２２はビア２４を介して電気的に接続されている。
【００５５】
発光素子２５は発光装置１の発光素子１２と同様の発光特性を有し、発光素子２５の電極２６は、図示しない導電ペーストにより配線２１に接続される。
【００５６】
蛍光体層２７は、発光素子２５上に塗布により形成される層であり、バインダー樹脂２８とバインダー樹脂２８に含まれる蛍光体１５から構成される。
【００５７】
本実施例においては、発光装置１、１ａに含まれる蛍光体１５として、発光ピークの波長が４５４ｎｍ、半値幅が５３ｎｍである（Ｂａ，Ｓｒ）10（ＰＯ4）6Ｃｌ2：Ｅｕ2+、発光ピークの波長が４７３ｎｍ、半値幅が８１ｎｍである（Ｂａ，Ｓｒ）10（ＰＯ4）6Ｃｌ2：Ｅｕ2+、発光ピークの波長が５４４ｎｍ、半値幅が５５ｎｍであるＳｉ6-zＡｌzＯzＮ8-z：Ｅｕ2+、発光ピークの波長が５９４ｎｍ、半値幅が８４ｎｍであるＣａ−Ｓｉ12-(m+n)Ａｌm+nＯnＮ16-n、発光ピークの波長が６３９ｎｍ、半値幅が１２５ｎｍであるＣａＡｌＳｉ（Ｏ，Ｎ）3：Ｅｕ2+、及び発光ピークの波長が６６８ｎｍ、半値幅が９３ｎｍであるＣａＡｌＳｉＮ3：Ｅｕ2+を用いた。また、封止樹脂１４及びバインダー樹脂２８として、メチル系シリコーン樹脂を用いた。
【００５８】
以下の表３に、３種のＳＭＤ型の発光装置１（試料１〜３）の蛍光体１５の励起波長（発光素子１２の発光波長）、及び蛍光体１５を構成する６種の蛍光体及び封止樹脂１４を構成する樹脂の配合比（質量比）を示す。
【００５９】
【表３】
2018093161.tif 000005
【００６０】
図６（ａ）は、実施例２に係る３種のＳＭＤ型の発光装置１（試料１〜３）の発光スペクトルを示す。
【００６１】
以下の表４に、３種のＳＭＤ型の発光装置１（試料１〜３）の発光効率、相関色温度（ＣＣＴ）、図６（ａ）の発光スペクトルから導出された分光放射束比I１／I３、I２／I３、平均演色評価数Ｒａ、演色性評価数Ｒｆ、Ｒｇを示す。
【００６２】
【表４】
2018093161.tif 000006
【００６３】
以下の表５に、３種のＦＣ−ＣＯＢ型の発光装置１ａ（試料４〜６）の蛍光体１５の励起波長（発光素子２５の発光波長）、及び蛍光体１５を構成する６種の蛍光体及びバインダー樹脂２８を構成する樹脂の配合比（質量比）を示す。また、表５には、推定概算された蛍光体層２７の厚さ（蛍光体層２７の発光素子２５上の部分の厚さ）も示される。
【表５】
2018093161.tif 000007
【００６４】
図６（ｂ）は、実施例２に係る３種のＦＣ−ＣＯＢ型の発光装置１ａ（試料４〜６）の発光スペクトルを示す。
【００６５】
以下の表６に、３種のＦＣ−ＣＯＢ型の発光装置１ａ（試料４〜６）の相関色温度（ＣＣＴ）、図６（ｂ）の発光スペクトルから導出された分光放射束比I１／I３、I２／I３、平均演色評価数Ｒａ、演色性評価数Ｒｆ、Ｒｇを示す。なお、試料６のI１／I３、I２／I３の値は、対応するピークの特定が困難であるため、導出ができなかった。
【００６６】
【表６】
2018093161.tif 000008
【００６７】
以上の結果、上記６種類の蛍光体を用いて、蛍光体の励起波長を４０５ｎｍ以上４２５ｎｍ以下とすることにより、演色性に優れた光を発する発光装置１、１ａが得られることが確認された。
【００６８】
なお、本実施例に係る試料１〜６は、いずれも実施例１のシミュレーションにより導出された“１．５５≦I１／I３≦７．００及び１．２０≦I２／I３≦５．５０を満たす”の条件を満たしていないが、Ｒａ、Ｒｆ、Ｒｇは高い数値を示した。これは、ＣＣＴの目標値と実際の値との差等に起因するものと考えられる。従って、本実施例の結果は、“１．５５≦I１／I３≦７．００及び１．２０≦I２／I３≦５．５０を満たす”の条件を満たすことによりＲａ、Ｒｆ、Ｒｇが高い数値を示すことを否定するものではない。
【実施例３】
【００６９】
実施例１のシミュレーション結果に基づいて形成した、演色性に優れた光を発する発光装置の例を示す。４種の蛍光体を有する発光装置を製造して発光スペクトルを測定し、色温度、平均演色評価数Ｒａ、演色性評価数Ｒｆ、Ｒｇを導出した。
【００７０】
本実施例においては、図１に示される構成を有するＳＭＤ型の発光装置１と、フェイスアップ型の発光素子が実装されたチップオンボード型（ＦＵ−ＣＯＢ型）の発光装置１ｂを製造し、それぞれについて発光スペクトルの測定を行った。
【００７１】
図７は、実施例３に係るＦＵ−ＣＯＢ型の発光装置１ｂの垂直断面図である。発光装置１ｂは、表面に電極３１が配線された基板３０と、基板３０上に実装され、ボンディングワイヤー３３を介して電極３１に電気的に接続された複数の発光素子３２と、複数の発光素子３２の設置領域を取り囲むように形成された環状のダム３４と、ダム３４の内側の領域に充填された、複数の発光素子３２を封止する封止樹脂３５と、封止樹脂３５中に含まれる粒子状の蛍光体１５とを有する。なお、発光素子３２同士を接続するボンディングワイヤーは図７の断面に交わる方向に延びている。
【００７２】
本実施例においては、発光装置１、１ｂに含まれる蛍光体１５として、発光ピークの波長が４５５ｎｍ、半値幅が５９ｎｍである（Ｂａ，Ｓｒ）10（ＰＯ4）6Ｃｌ2：Ｅｕ2+、発光ピークの波長が４８２ｎｍ、半値幅が８３ｎｍである（Ｂａ，Ｓｒ）10（ＰＯ4）6Ｃｌ2：Ｅｕ2+、発光ピークの波長が５４９ｎｍ、半値幅が８７ｎｍである（Ｂａ，Ｓｒ）2ＳｉＯ4：Ｅｕ2+、発光ピークの波長が６４４ｎｍ、半値幅が１２２ｎｍであるＣａＡｌＳｉ（Ｏ，Ｎ）3：Ｅｕ2+を用いた。また、封止樹脂１４、３５として、メチル系シリコーン樹脂を用いた。
【００７３】
以下の表７に、２種のＳＭＤ型の発光装置１（試料７、８）の蛍光体１５の励起波長（発光素子１２の発光波長）、及び蛍光体１５を構成する４種の蛍光体及び封止樹脂１４を構成する樹脂の配合比（質量比）を示す。
【００７４】
【表７】
2018093161.tif 000009
【００７５】
図８（ａ）は、実施例３に係る２種のＳＭＤ型の発光装置１（試料７、８）の発光スペクトルを示す。
【００７６】
以下の表８に、２種のＳＭＤ型の発光装置１（試料７、８）の相関色温度（ＣＣＴ）、図８（ａ）の発光スペクトルから導出された分光放射束比I１／I３、I２／I３、平均演色評価数Ｒａ、演色性評価数Ｒｆ、Ｒｇを示す。
【００７７】
【表８】
2018093161.tif 000010
【００７８】
以下の表９に、３種のＦＵ−ＣＯＢ型の発光装置１ｂ（試料９〜１１）の蛍光体１５の励起波長（発光素子３２の発光波長）、及び蛍光体１５を構成する４種の蛍光体及び封止樹脂３５を構成する樹脂の配合比（質量比）を示す。
【表９】
2018093161.tif 000011
【００７９】
図８（ｂ）は、実施例３に係る３種のＦＵ−ＣＯＢ型の発光装置１ｂ（試料９〜１１）の発光スペクトルを示す。
【００８０】
以下の表１０に、３種のＦＵ−ＣＯＢ型の発光装置１ｂ（試料９〜１１）の相関色温度（ＣＣＴ）、図８（ｂ）の発光スペクトルから導出された分光放射束比I１／I３、I２／I３、平均演色評価数Ｒａ、演色性評価数Ｒｆ、Ｒｇを示す。
【００８１】
【表１０】
2018093161.tif 000012
【００８２】
以上の結果、上記４種類の蛍光体を用いて、蛍光体の励起波長を４０５ｎｍ以上４２５ｎｍ以下とすることにより、演色性に優れた光を発する発光装置１、１ｂが得られることが確認された。
【００８３】
なお、本実施例に係る試料８〜１１は、いずれも実施例１のシミュレーションにより導出された“１．５５≦I１／I３≦７．００及び１．２０≦I２／I３≦５．５０を満たす”の条件を満たしていないが、Ｒａ、Ｒｆ、Ｒｇは高い数値を示した。この結果についても、上述のように、“１．５５≦I１／I３≦７．００及び１．２０≦I２／I３≦５．５０を満たす”の条件を満たすことによりＲａ、Ｒｆ、Ｒｇが高い数値を示すことを否定するものではない。
【００８４】
以上、本発明の実施の形態及び実施例を説明したが、本発明は、上記の実施の形態及び実施例に限定されず、発明の主旨を逸脱しない範囲内において種々変形実施が可能である。
【００８５】
また、上記の実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００８６】
１、１ａ、１ｂ  発光装置
１０                  ケース
１１                  リードフレーム
１２、２５、３２      発光素子
１３                  ボンディングワイヤー
１４                  封止樹脂
１５                  蛍光体
【図１】
2018093161.tif 000013
【図２】
2018093161.tif 000014
【図３】
2018093161.tif 000015
【図４】
2018093161.tif 000016
【図５】
2018093161.tif 000017
【図６】
2018093161.tif 000018
【図７】
2018093161.tif 000019
【図８】
2018093161.tif 000020